(57)【特許請求の範囲】
【請求項１】
不燃性基材の上層に、ハロゲン系難燃剤を含有するポリエステル樹脂層を形成し、前記ポリエステル樹脂層の上層にハイドロタルサイト類化合物を含有するトップコート層を設けたことを特徴とする難燃性化粧板。
【発明の詳細な説明】
【０００１】
【発明の属する技術分野】
本発明は、ハロゲン系難燃剤を含有した難燃性化粧板に関するものである。
【０００２】
【従来の技術】
図２は、従来の難燃性化粧板１０の層構成の一例を示す断面図である。基材１１上には、シーラー層（接着剤層）１２を介してポリエステル樹脂層１３が設けられている。このポリエステル樹脂層１３には、ハロゲン系難燃剤をはじめ、各種の難燃剤が含有されている。
【０００３】
一方、ポリエステル樹脂層１３の表面には、凹凸模様１３ａが形成されている。この凹凸模様１３ａは、フィルム法を用いて形成されるものである。すなわち、未硬化の反応硬化型のポリエステル樹脂層１３を基材１１上に設け、その上部に凹凸模様を形成した賦形シートを被せ、この賦形シート上からポリエステル樹脂層１３を加圧することにより、ポリエステル樹脂層１３の表面に凹凸模様１３ａを転写形成するものである。
さらに、このポリエステル樹脂層１３上には、表面保護層としての透明のトップコート層１４が設けられている。
【０００４】
【発明が解決しようとする課題】
しかし、前述の従来の化粧板１０において、ハロゲン系難燃剤を含むポリエステル樹脂層１３は、３３０℃前後で燃焼すると有害なダイオキシンを発生するという問題があった。ここで、ポリエステル樹脂層１３にハロゲン系ガス吸収作用のあるハイドロタルサイト化合物を含有させることが考えられるが、この場合にはポリエステル樹脂層１３の粘度が高くなり、フィルム法を用いて化粧板１０を形成することが困難になるという問題がある。
一方、フィルム法を用いる場合にはポリエステル樹脂層１３へのハイドロタルサイト類化合物の含有量を少なくしてポリエステル樹脂層１３の粘度を低くすれば良いとも考えられるが、この場合には燃焼時のハロゲン系ガスの吸収性が不十分になるという問題がある。
【０００５】
したがって、本発明が解決しようとする課題は、燃焼時のハロゲン系ガスの吸収性に優れるとともにフィルム法を用いて形成できる難燃性化粧板を提供することである。
【０００６】
【課題を解決するための手段】
上述の課題を解決するために、請求項１の発明（難燃性化粧板）は、不燃性基材の上層に、ハロゲン系難燃剤を含有するポリエステル樹脂層を形成し、前記ポリエステル樹脂層の上層にハイドロタルサイト類化合物を含有するトップコート層を設けたことを特徴とする。
【０００７】
【作用】
本発明においては、ハロゲン系難燃剤はポリエステル樹脂層中に含有され、ハイドロタルサイト類化合物は、トップコート層中に含有される。したがって、ポリエステル樹脂層中にハイドロタルサイト類化合物が含まれないので、ポリエステル樹脂層の未硬化時の粘度を低くすることができ、フィルム法を用いて難燃性化粧板を容易に形成することができるとともに、難燃性及び燃焼時のハロゲン系ガスの吸収性を確保することができる。
【０００８】
【発明の実施の形態】
以下、図面等を参照して、本発明の一実施形態について説明する。図１は、本発明の一実施形態である難燃性化粧板２０（以下、単に化粧板２０という。）の層構成の一実施形態を示す断面図である。図１の化粧板２０は、基材（不燃性基材）２１上に、シーラー層２２、ポリエステル樹脂層２３及びトップコート層２４を積層したものである。
【０００９】
基材２１の材料としては、アルミニウム板、アルミニウム合金板、ステンレス板又は珪酸カルシウム板、石膏ボード、石膏スラグ板若しくはスレート板その他の無機質ボード、金属と無機質素材との複合材、金属と難燃合成樹脂素材との複合材、無機質素材と難燃合成樹脂素材との複合材が挙げられ、不燃認定又は準不燃認定されているものが用いられる。
シーラー層２２は、基材２１とポリエステル樹脂層２３とを接着するためのものであり、種々のタイプの接着剤、例えば二液反応型ウレタン樹脂が用いられる。シーラー層２２に難燃剤を添加することもできる。
【００１０】
ポリエステル樹脂層２３は、本実施形態では不飽和ポリエステル樹脂から形成されたものであり、ハロゲン系難燃剤を含有したものである。但し、ポリエステル樹脂層２３は、ハイドロタルサイト類化合物を含有していない。
ポリエステル樹脂層２３は、不飽和ポリエステル樹脂に直接、又はスチレンモノマーに予め溶解した下記の難燃剤ａ又は難燃剤ｂを添加したものである。難燃剤ａは、分子構造中の結晶水を放出し、冷却・吸熱を行う機能を有するものである。また、難燃剤ｂは、難燃剤ａの機能に加えて、熱分解して酸素を遮断し、燃焼を抑制する機能を有するものである。
【００１１】
（１）難燃剤ａ
２４５〜３２０℃の範囲で脱水する水酸化アルミニウム１００重量部と、３４０〜４９０℃の範囲で脱水する水酸化マグネシウム１０重量部と、ハロゲン元素の発生により燃焼反応を抑制するビストリブロモフェノキシエタン５重量部との混合体
（２）難燃剤ｂ
難燃剤ａに加え、酸素遮断効果のあるトリフェニルホスフェート５重量部と、発煙抑制効果のある錫酸亜鉛又はヒドロキシ錫酸亜鉛３重量部との混合体
【００１２】
ここで、ＮＢＳ  Smoke Box （ＡＳＴＭ  Ｅ  ６６２）による煙密度の測定では、錫酸亜鉛やヒドロキシスズ酸亜鉛を１〜５重量部添加したレベルで、発煙量を４０％迄おさえる結果がでた。
なお、上記の各重量部は、不飽和ポリエステル樹脂１００重量部に対するものである。
【００１３】
ポリエステル樹脂層２３の表面の凹凸模様２３ａは、例えば木目模様を表面凹凸パターンによって表現したものであり、フィルム法により形成されたものである。
トップコート層２４は、ポリエステル樹脂層２３を保護するためのものであり、ポリエステル又はウレタン塗料等の透明のものが用いられる。また、トップコート層２４は、ハイドロタルサイト類化合物を含有している点で従来例と異なる。
【００１４】
ハイドロタルサイト類化合物は、陰イオン交換性を有している。例えばハイドロタルサイト類化合物と塩酸とが反応する場合、ハイドロタルサイト類化合物の化学構造中にあるＣＯ32- は、Ｃｌ- によって容易に置換され、塩素イオンは、下記反応式により結晶構造内に組み込まれる。
Ｍｇ4.3 Ａｌ2 （ＯＨ）12.6ＣＯ3 ・m Ｈ2 Ｏ＋２ＨＣｌ
→Ｍｇ4.3 Ａｌ2 （ＯＨ）12.6Ｃｌ2 ・m Ｈ2 Ｏ＋Ｈ2 Ｏ＋ＣＯ2
これにより、生成される塩素イオン型ハイドロタルサイト類化合物は、水や油に溶けない。また、約４５０℃になるまで組み込まれたＣｌ- は、結晶構造から脱離しない。
【００１５】
次に、化粧板２０の製造方法について説明する。先ず基材２１上に、接着剤を塗布してシーラー層２２を形成した後、この上にポリエステル樹脂層２３となる未硬化の反応硬化型の樹脂を流し込む。樹脂の粘度は、３００〜１０００センチポイズが好ましい。そして、凹凸模様（木目模様等）が形成された賦形シートを樹脂上に被せて賦形シート上からローラやヘラ等で加圧し、樹脂内の気泡を追い出すとともに、樹脂を硬化させる。これにより、樹脂の表面には賦形シートの凹凸模様が転写して、表面に凹凸模様２３ａを有するポリエステル樹脂層２３が形成される。
【００１６】
続いて、賦形シートを剥離し、表面の乾燥後にトップコート層２４を形成する。トップコート層２４は、ロールコーターやスプレー等により塗装することで形成される。
なお、ポリエステル樹脂層２３の凹凸模様２３ａ上に直接トップコート層２４を設けても良いが、特に凹凸模様２３ａが木目模様の場合はポリエステル樹脂層２３上に着色剤をロールコーターやスプレー塗装等により塗布して、凹凸模様２３ａの凹部内に充填し（ワイピング工程）、凹部以外の余分な着色剤を除去した後にトップコート層２４を設けることが望ましい。
【００１７】
以上のように本発明では、フィルム法を用いてポリエステル樹脂層２３に凹凸模様２３ａを形成することができる。すなわち、ポリエステル樹脂層２３にはハイドロタルサイト類化合物を含有していないので、ポリエステル樹脂層２３の未硬化時の粘度を低くすることができ、容易にフィルム法で化粧板２０を形成することができる。なお、ハイドロタルサイト類化合物をハロゲン系ガスの吸収力が十分となるようにポリエステル樹脂層２３に含有すると、その粘度は１０００ポイズ以上になってしまい、フィルム法を用いることができなくなる。
【００１８】
一方、トップコート層２４にハイドロタルサイト類化合物を含有したので、化粧板２０の燃焼時に消火に寄与しない過剰のハロゲン系ガスを吸収することができ、ダイオキシン等の発生を抑制することができる。さらに、本発明のようにハイドロタルサイト類化合物をトップコート層２４に含有させたものでは、ポリエステル樹脂層２３内にハロゲン系難燃剤とともにハイドロタルサイト類化合物を含有したものと比較して、同等以上のハロゲン系ガスの吸収効果が得られた。
【００１９】
【実施例】
次に、この発明の実施例を説明する。
１．ポリエステル樹脂層２３の形成
（１）主剤（不飽和ポリエステル樹脂）
ゴーセラック５００Ｂ（日本合成化学（株）製）  ７０重量部
エスターＲ１７１０（三井東圧化学（株）製）  ３０重量部
又は、
エスターＲ１７１０（三井東圧化学（株）製）  ５０重量部
エスターＲ４８０−１（三井東圧化学（株）製）  ５０重量部
（２）硬化促進剤（コバルト塩）
エスターＥＰ４３０（三井東圧化学（株）製）  １．２重量部
（３）硬化促進助剤（アミン系）
エスターＥＰ４４０（三井東圧化学（株）製）  ０．２重量部
（４）着色剤
ＰＣＮトナー（東京インキ（株）製）  ３〜２０重量部
（５）難燃剤（水酸化アルミニウム）
ハイジライトＨ−３２（昭和電工（株）製）  １００重量部
【００２０】
以上の（１）〜（５）を撹拌した不飽和ポリエステル樹脂１００重量部に対し、以下の配合１又は配合２を混合した。
（６−１）配合１
下記の溶液Ａと化合物Ｃとの混合体
溶液Ａ（難燃剤ａの一例）
キスマ５Ｊ（水酸化マグネシウム；協和化学工業（株）製）１０重量部と、スチレンモノマー１０重量部との混合体
化合物Ｃ
Great lakes FF-680TM（ハロゲン系難燃剤：ビストリブロモフェノキシエタン；Great lakes Chemical Corporation製）５重量部
（６−２）配合２（難燃剤ｂの一例）
上記溶液Ａ及び化合物Ｃと、下記の溶液Ｂ及び化合物Ｄとの混合体
溶液Ｂ
ＴＰＰ（リン系難燃剤：トリフェニルホスフェート；大八化学工業（株）製）５重量部と、スチレンモノマー５重量部との混合体
化合物Ｄ
錫酸亜鉛又はヒドロキシ錫酸亜鉛（日本化学産業（株）製）５重量部
【００２１】
２．トップコート層２４の形成
（１）主剤
ポリウレックス５４８クリアー  Ｐ液（和信化学（株）製）
ポリウレックス５４８−５  Ｐ液（和信化学（株）製）
ポリウレックス５４８−７  Ｐ液（和信化学（株）製）
のうちのいずれかを用いた。
（２）硬化剤
ポリウレックス５４８  Ｄ液（和信化学（株）製）
上記の主剤及び硬化剤を、主剤：硬化剤＝４：１に混合したもの１００重量部に対し、以下のハイドロタルサイト類化合物及び紫外線吸収剤を混合した。
（３）ハイドロタルサイト類化合物
ＤＨＴ−４Ａ（協和化学工業（株）製）０．１〜１．０重量部
（４）紫外線吸収剤
チヌビン１１３０（日本チバガイギー（株）製）２重量部
【００２２】
以上、本発明の一実施形態について説明したが、本発明は、上述の実施形態に限定されるものではなく、種々の変形が可能である。例えば、基材２１とポリエステル樹脂層２３との層間にはシーラー層２２を設けたが、基材２１とポリエステル樹脂層２３との接着適性に応じて、基材２１表面を研削する等の表面処理のみを行ってシーラー層２２を設けなくても良い。また、基材２１上にその色彩を隠蔽するための隠蔽層を設けても良い。
【００２３】
【発明の効果】
本発明によれば、ポリエステル樹脂層にはハロゲン系難燃剤を含有し、ハイドロタルサイト類化合物を含有していないので、未硬化時のポリエステル樹脂層の粘度を低くすることができ、難燃性化粧板をフィルム法で容易に形成することができるとともに、従来と同等以上の難燃性及びハロゲン系ガスの吸収性を確保することができる。
【図面の簡単な説明】
【図１】本発明の難燃性化粧板の層構成の一実施形態を示す断面図である。
【図２】従来の難燃性化粧板の層構成の一例を示す断面図である。
【符号の説明】
２０  難燃性化粧板
２１  基材（不燃性基材）
２２  シーラー層
２３  ポリエステル樹脂層
２３ａ  凹凸模様
２４  トップコート層
【図１】
0003807837.tif 000002
【図２】
0003807837.tif 000003